(57)【要約】【課題】薄膜であっても加工適性、作業性が良好で、ＦＰＣへの追従性に優れたカバーレイフィルムを提供する。【解決手段】支持体フィルム１１の片面に、第１の絶縁性層１２、第２の絶縁性層１３、熱硬化性接着剤層１４、が順に積層されてなり、第１の絶縁性層１２が難燃性樹脂を含有し、支持体フィルム１１を除いた、第１の絶縁性層１２、第２の絶縁性層１３、熱硬化性接着剤層１４からなる積層体１５の引張伸度が１００％以上であることを特徴とするカバーレイフィルム１０。【選択図】図１
2018157056.tif 000002
【特許請求の範囲】
【請求項１】
支持体フィルムの片面に、第１の絶縁性層、第２の絶縁性層、熱硬化性接着剤層、が順に積層されてなり、前記第１の絶縁性層が難燃性樹脂を含有し、
前記支持体フィルムを除いた、前記第１の絶縁性層、前記第２の絶縁性層、前記熱硬化性接着剤層からなる積層体の引張伸度が１００％以上であることを特徴とするカバーレイフィルム。
【請求項２】
前記第１の絶縁性層が、難燃性樹脂と高延伸性樹脂を含有することを特徴とする請求項１に記載のカバーレイフィルム。
【請求項３】
前記第１の絶縁性層の膜厚が、前記第２の絶縁性層の膜厚より薄いことを特徴とする請求項１又は２に記載のカバーレイフィルム。
【請求項４】
前記第１の絶縁性層中に含有される素材の合計を１００重量％としたとき、難燃剤が５〜６０重量％含有されることを特徴とする請求項１から３のいずれかに記載のカバーレイフィルム。
【請求項５】
前記第２の絶縁性層の単層での引張伸度が１００％以上であることを特徴とする請求項１から４のいずれかに記載のカバーレイフィルム。
【請求項６】
前記第２の絶縁性層中に含有される素材の合計を１００重量％としたとき、難燃剤が５〜６０重量％含有されることを特徴とする請求項１から５のいずれかに記載のカバーレイフィルム。
【請求項７】
前記熱硬化性接着剤層が、ポリウレタン樹脂とエポキシ樹脂とを含有することを特徴とする請求項１から６のいずれかに記載のカバーレイフィルム。
【請求項８】
前記ポリウレタン樹脂が、リン含有ポリウレタン樹脂であることを特徴とする請求項７に記載のカバーレイフィルム。
【請求項９】
前記第１の絶縁性層、前記第２の絶縁性層、前記熱硬化性接着剤層の少なくともいずれか一層が、光吸収剤を含むことを特徴とする請求項１から８のいずれかに記載のカバーレイフィルム。
【請求項１０】
請求項１から９のいずれかに記載のカバーレイフィルムが、ＦＰＣ保護の部材として使用されてなる携帯電話。
【請求項１１】
請求項１から９のいずれかに記載のカバーレイフィルムが、ＦＰＣ保護の部材として使用されてなる電子機器。
【発明の詳細な説明】
【技術分野】
【０００１】
本発明は、カバーレイフィルムに関する。さらに詳細には、基材を製造する工程での加工適性、及び貼合の作業性が良好でフレキシブルプリント基板（以下、ＦＰＣと呼ぶ）の凹凸や段差への追従性に優れた薄膜のカバーレイフィルムに関する。
【背景技術】
【０００２】
携帯電話などの携帯用の電子機器においては、筐体の外形寸法を小さく、薄く抑えて持ち運び易くするために、プリント基板の上に電子部品を集積させている。さらに、筐体の外形寸法を小さくするため、プリント基板を複数に分割し、分割されたプリント基板間の接続配線に可撓性を有するＦＰＣを使用することにより、プリント基板を折畳む、あるいは、スライドさせることが行われている。
【０００３】
また、近年の携帯情報端末（スマートフォンやタブレット等）は、これまでの携帯電話よりもより多くの電力を消費するため、電池の保ちが悪くなっている。そのため、なるべく電池の容積及び容量を大きくする必要があり、電池以外の部材、部品の小型化、薄型化が強く求められ、例えば、カバーレイフィルムを貼合したＦＰＣ全体の薄型化が求められている。さらに近年では遮光性、意匠性が重視されるようになり、カバーレイフィルムの着色化が求められている。
【０００４】
従来、ＦＰＣ全体の薄型化の目的で使用されるカバーレイフィルムとしては、薄いポリイミドフィルムに接着剤を塗布したものが使われている（特許文献１）。しかし、薄いポリイミドフィルムは製造工程での加工適性が劣り、ＦＰＣに貼り付けるときに作業性に劣るという問題があった。
また、従来のカバーレイフィルムでは、厚みを薄くすることが困難なことに起因して柔軟性に欠けるため、ＦＰＣの段差への追従性が十分でなく、隙間ができてしまい、加熱工程での膨れ等の不具合の発生原因となっていた。そのため、カバーレイフィルムを貼り合わせたＦＰＣ全体の十分な薄型化は困難であった。
【先行技術文献】
【特許文献】
【０００５】
【特許文献１】特開平９−１３５０６７号公報
【発明の概要】
【発明が解決しようとする課題】
【０００６】
本発明は上記の背景技術に鑑みて、薄膜であってもＦＰＣの製造時の加工適性、作業性が良好で、ＦＰＣの段差への追従性に優れたカバーレイフィルムを提供することにある。
【課題を解決するための手段】
【０００７】
カバーレイフィルムをＦＰＣに貼合する時の作業性を良好にするため、本発明のカバーレイフィルムでは、支持体フィルムの片面に、絶縁性層と熱硬化性接着剤層とが順次積層されている。また、ＦＰＣに接着剤層を介して本発明のカバーレイフィルムを重ねて熱圧着させた後、支持体フィルムを剥がすことによって、カバーレイフィルムを、支持体フィルムからＦＰＣに積層転写することができる。
また、過酷な屈曲動作に耐え、ＦＰＣへの追従性を良好にするため、本発明では、絶縁性層と接着剤層からなる積層体の引張伸度を高くする。
【０００８】
また、本発明は、上記の問題点を解決するために、支持体フィルムの片面に、第１の絶縁性層、第２の絶縁性層、熱硬化性接着剤層、が順に積層されてなり、前記第１の絶縁性層が難燃性樹脂を含有し、前記支持体フィルムを除いた、前記第１の絶縁性層、前記第２の絶縁性層、前記熱硬化性接着剤層からなる積層体の引張伸度が１００％以上であることを特徴とするカバーレイフィルムを提供する。
【０００９】
前記第１の絶縁性層が、難燃性樹脂と高延伸性樹脂を含有してもよい。
【００１０】
前記第１の絶縁性層の膜厚が、前記第２の絶縁性層の膜厚より薄くてもよい。
【００１１】
前記第１の絶縁性層中に含有される素材の合計を１００重量％としたとき、難燃剤が５〜６０重量％含有されてもよい。
【００１２】
前記第２の絶縁性層の単層での引張伸度が１００％以上であってもよい。
【００１３】
前記第２の絶縁性層中に含有される素材の合計を１００重量％としたとき、難燃剤が５〜６０重量％含有されてもよい。
【００１４】
前記熱硬化性接着剤層が、ポリウレタン樹脂とエポキシ樹脂とを含有してもよい。
前記ポリウレタン樹脂が、リン含有ポリウレタン樹脂であってもよい。
【００１５】
前記第１の絶縁性層、前記第２の絶縁性層、前記熱硬化性接着剤層の少なくともいずれか一層が、光吸収剤を含んでもよい。
【００１６】
また、本発明は、上記のカバーレイフィルムが、ＦＰＣ保護の部材として使用されてなる携帯電話を提供する。
また、本発明は、上記のカバーレイフィルムが、ＦＰＣ保護の部材として使用されてなる電子機器を提供する。
【発明の効果】
【００１７】
上記の本発明のカバーレイフィルムによれば、段差を有する配線板等を被覆した場合に隙間なく追従し、後のはんだリフロー工程やめっき工程などの工程において、膨れやめっき液の浸透による不具合が発生することの無い、薄膜カバーレイフィルムが製造できる。
また、絶縁性層又は接着剤層が光吸収材を含有することにより、カバーレイフィルムの片面側に特定の着色が可能となる。
【００１８】
以上のことから、本発明によれば、配線板等を被覆した後のはんだリフロー工程などの加熱工程において、膨れやめっき液の浸透による不具合が発生することを低減できる、柔軟性に富み薄型であり、且つ、過酷な屈曲動作が繰返し行われてもＦＰＣ保護性能の低下が生じない、屈曲特性に優れたカバーレイフィルムを提供することができる。
【図面の簡単な説明】
【００１９】
【図１】本発明のカバーレイフィルムの実施形態を示す概略断面図である。
【発明を実施するための形態】
【００２０】
以下、本発明の好適な実施形態について説明する。本発明は、本実施形態に限定されるものではなく、本発明の要旨を逸脱しない範囲で種々の改変が可能である。
【００２１】
図１に示すように、支持体フィルム１１の片面に、第１の絶縁性層１２、第２の絶縁性層１３、熱硬化性接着剤層１４が順に積層されている。第１の絶縁性層１２、第２の絶縁性層１３、熱硬化性接着剤層１４からなる積層体１５は、支持体フィルム１１から一体的に剥離して、ＦＰＣ等に貼り合わせることが可能である。
本実施形態のカバーレイフィルム１０は、被着体であるＦＰＣ等に貼り合わせたときに、外表面が誘電体であって、ＦＰＣの配線や回路部品等を電気絶縁的に保護することができる。また、本実施形態のカバーレイフィルムは、屈曲動作に対する屈曲特性を向上させるため、全体の厚みを薄くすることができる。
【００２２】
（支持体フィルム）
本実施形態のカバーレイフィルム１０に使用する支持体フィルム１１の基材としては、例えば、ポリエチレンテレフタレート、ポリブチレンテレフタレート、ポリエチレンナフタレート等のポリエステルフィルム、ポリプロピレンやポリエチレン等のポリオレフィンフィルム、ナイロン等のポリアミドフィルム、その他の樹脂フィルム等が挙げられる。これらの支持体フィルムは、マスキングフィルムとして使用可能なフィルムであってもよい。
支持体フィルム１１の基材が、例えば、ポリエチレンテレフタレートなどの、基材自体にある程度の剥離性を有している場合には、支持体フィルム１１の上に、剥離処理を施さなくて、直接に、積層体１５を積層してもよいし、積層体１５を支持体フィルム１１から剥離し易くするための剥離処理を、支持体フィルム１１の表面に施してもよい。
【００２３】
また、上記の支持体フィルム１１として用いる基材フィルムが、剥離性を有していない場合には、アミノアルキッド樹脂やシリコーン樹脂等の剥離剤を塗布した後、加熱乾燥することにより、剥離処理が施される。本実施形態のカバーレイフィルム１０がＦＰＣに用いられる場合、この剥離剤には、シリコーン樹脂を使用しないことが望ましい。シリコーン樹脂を剥離剤として用いると、支持体フィルム１１の表面に接触した絶縁性層１２，１３の表面に、シリコーン樹脂の一部が移行し、さらに積層体１５の内部を通じて熱硬化性接着剤層１４の表面まで移行する恐れがある。この熱硬化性接着剤層１４の表面に移行したシリコーン樹脂が、熱硬化性接着剤層１４の接着力を弱めたりする恐れがある。
【００２４】
支持体フィルム１１の厚みは、ＦＰＣに被覆して使用する際の積層体１５の全体の厚みからは除外されるので、特に限定されないが、通常１２〜１５０μｍ程度である。支持体フィルム１１を用いることにより、絶縁性層１２，１３や熱硬化性接着剤層１４を形成するときの加工性、ＦＰＣへの貼合時の作業性を向上させることができる。
【００２５】
支持体フィルム１１の色は、無色（無着色）でも有色でもよい。支持体フィルム１１に着色する場合は、支持体フィルム１１を除いた、積層体１５の色に対してコントラストの大きい色であることが好ましい。例えば、積層体１５が黒色などの暗色である場合は、支持体フィルム１１は白色、黄色などの明色であることが好ましい。これにより、支持体フィルム１１から積層体１５を剥離する等の取扱い性や、支持体フィルム１１が剥離されているか否かの確認性を向上することができる。支持体フィルム１１の着色は、公知の顔料、染料などを用いて行うことができる。支持体フィルム１１として、例えば、厚みが３０μｍ以上６０μｍ以下の白色のＰＥＴフィルムが挙げられる。
【００２６】
（絶縁性層）
カバーレイフィルム１０の絶縁性層１２，１３は、誘電体の薄膜樹脂層等からなる絶縁性層である。絶縁性層１２，１３の素材としては、ポリカーボネート樹脂、ポリエステル樹脂、ポリエーテルケトン樹脂、ポリエーテル樹脂、ポリイミド樹脂、ポリアミド樹脂、ポリアリーレンエーテル樹脂、スチレン系樹脂等が挙げられるが、中でもポリイミド樹脂が最も好ましい。溶剤可溶性ポリイミドを用いて形成されたポリイミドフィルムの薄膜樹脂フィルムは、ポリイミド樹脂の特徴である高い機械的強度、耐熱性、絶縁性、耐溶剤性を有し、２６０℃程度までは化学的に安定であるとされているので、絶縁性層１２，１３として好適である。
【００２７】
ポリイミドとしては、ポリアミック酸を加熱することによる脱水縮合反応で生じる熱硬化型ポリイミドと、非脱水縮合型である溶剤に可溶な溶剤可溶性ポリイミドがある。
一般的なポリイミドフィルムの製造方法は、極性溶媒中でジアミンとカルボン酸二無水物を反応させることによりイミド前駆体であるポリアミック酸を合成し、ポリアミック酸を脱水環化によりポリイミドに変換するものである。しかし、このイミド化する工程における加熱処理の温度は、２００℃〜３００℃の温度範囲が好ましいとされ、この温度より加熱温度が低い場合は、イミド化が進まない可能性があるため好ましくなく、上記温度より加熱温度が高い場合は、化合物の熱分解が生じるおそれがあるため好ましくない。
【００２８】
本実施形態のカバーレイフィルム１０では、絶縁性層１２，１３の可撓性をより向上させることを意図して、絶縁性層１２，１３の合計の厚みが１０μｍ以下の極めて薄いポリイミドフィルムを使用することができる。使用するポリイミドフィルムの厚みが、約７μｍよりも薄い場合には、強度上の補強材として用いる支持体フィルム１１の片面に、薄いポリイミドフィルムを積層して形成するのが好ましい。例えば、ポリアミック酸を含む塗布液を支持体フィルム１１の片面に流延し、加熱して、ポリイミドを成膜することができる。
【００２９】
ところが、ポリイミドフィルム自体には、加熱温度２００℃〜２５０℃での加熱処理に対する耐熱性を有しているが、支持体フィルム１１として、価格と耐熱温度性能との兼ね合いから、汎用の耐熱性樹脂フィルム、例えば、ポリエチレンテレフタレート（ＰＥＴ）樹脂フィルム等の耐熱性が高くないフィルムを使用する場合には、従来のイミド前駆体であるポリアミック酸からポリイミドを形成する方法を採用することができない。
溶剤可溶性ポリイミドは、そのポリイミドのイミド化が完結していて、且つ溶剤に可溶であるため、溶剤に溶解させた塗布液を塗布した後、２００℃未満の低温で溶剤を揮発させることにより、成膜することができる。このため、絶縁性層１２，１３は、支持体フィルム１１の片面の上に、非脱水縮合型である溶剤可溶性ポリイミドの塗布液を塗布した後、温度を２００℃未満の加熱温度で乾燥させて、ポリイミド樹脂の薄膜フィルムを形成することが好ましい。こうすることによって、汎用の耐熱性樹脂フィルムからなる支持体フィルム１１の片面の上に、厚みが１〜１０μｍの極めて薄いポリイミドフィルムを積層することができる。熱硬化性接着剤層１４と同様に、塗布（コーティング）によって絶縁性層１２，１３を形成することにより、支持体フィルム１１をその長手方向に沿って搬送しながら、その上に絶縁性層１２，１３、熱硬化性接着剤層１４等を連続的に形成することができるので、ロールｔｏロールでの生産も可能であり、加工性、生産性に優れる。
【００３０】
本実施形態の絶縁性層１２，１３に使用可能な、非脱水縮合型である溶剤可溶性ポリイミドは、特には限定されないが、市販されている溶剤可溶性ポリイミドの塗布液を使用することが可能である。市販の溶剤可溶性ポリイミドの塗布液としては、具体的には、ソルピー６，６−ＰＩ（ソルピー工業）、Ｑ−ＩＰ−０８９５Ｄ（ピーアイ技研）、ＰＩＱ（日立化成工業）、ＳＰＩ−２００Ｎ（新日鉄化学）、リカコートＳＮ−２０、リカコートＰＮ−２０（新日本理化）などを挙げることができる。溶剤可溶性ポリイミドの塗布液を、支持体フィルム１１の上に塗布する方法は、特に制限されず、例えば、ダイコーター、ナイフコーター、リップコーター等のコーターにて塗布することが可能である。
【００３１】
本実施形態の絶縁性層１２，１３の合計の厚み（例えば、ポリイミドフィルムの厚み）は、１〜１０μｍであることが好ましい。ポリイミドフィルムの厚みを０．８μｍ未満に製膜するのは、製膜された膜の機械的な強度が弱いことから技術的に困難である。また、ポリイミドフィルム等の絶縁性層１２，１３の厚みが１０μｍを越えると、薄型で、かつ優れた屈曲性能を有する積層体１５を得ることが困難となる。また、絶縁性層１２，１３の合計の厚みが、約７μｍよりも薄い場合には、ロールに巻き取る時のテンション調整が難しいため、強度上の補強材として支持体フィルム１１を用いることが好ましい。
【００３２】
また、本実施形態の絶縁性層１２，１３で使用可能なポリイミドフィルムの水蒸気透過度は、５００ｇ／ｍ２・ｄａｙ以上であることが好ましい。これよりも水蒸気透過度が低い場合には、ＦＰＣを被覆した後の、はんだリフローのような加熱工程において、各層の残留溶剤や接着剤からのアウトガス、フィルム中の水分が急激に熱せられることによって発生する水蒸気により各層間が剥離してしまう可能性がある。水蒸気透過度には特に上限を設けないが、同じ材料を使用する限り、水蒸気透過度は厚みに反比例するので、厚みを薄くして水蒸気透過度を上げる場合には、上述した厚みの範囲に収まることが好ましい。
【００３３】
（高延伸性樹脂）
また、本実施形態の絶縁性層１２，１３は、ＦＰＣの段差に対する追従性を向上するため、引張伸度が大きいことが好ましい。一方又は両方の絶縁性層１２，１３の単層での引張伸度が１００％以上であることが好ましく、また、２５０％以下が好ましい。ここで、引張伸度とは、フィルムが定速引張りにより切断した時点の伸びを％で表したものであるが、この引張伸度が、大きいほど、引張力に対して柔軟なフィルムである。このため、前記積層体１５が十分な柔軟性を有し、ＦＰＣの凹凸や段差への優れた追従性を発現するためには、前記の引張伸度が１００％以上であることが好ましい。
引張伸度の高い絶縁性層１２，１３は、高延伸性樹脂を含む層として構成することができる。引張伸度の高い絶縁性層１２，１３をポリイミドフィルムから構成する場合、例えば炭素数が３個以上の脂肪族ユニットを、芳香族ユニット間に有する、高延伸性のポリイミド材料を用いることが好ましい。さらに脂肪族ユニットは、炭素数が１〜１０程度のアルキレン基を有するポリアルキレンオキシ基を含むことが好ましい。
【００３４】
第２の絶縁性層１３の単層での引張伸度が１００％以上であることが好ましく、また、２５０％以下が好ましい。積層体１５をＦＰＣ等に貼り合わせたときに熱硬化性接着剤層１４側となる第２の絶縁性層１３は、高延伸性樹脂を含有することが好ましい。第２の絶縁性層１３が、樹脂成分として高延伸性樹脂のみを含有してもよい。第２の絶縁性層１３が、難燃性樹脂を含有しなくてもよい。第２の絶縁性層１３が、高延伸性樹脂と難燃性樹脂を含有してもよい。高延伸性樹脂は、難燃性樹脂より引張伸度が高い樹脂であることが好ましい。
【００３５】
（難燃性樹脂）
積層体１５の難燃性を確保するため、一方又は両方の絶縁性層１２，１３が、難燃性樹脂を含有することができる。難燃性樹脂としては、高分子の樹脂成分自体が難燃性を有する樹脂が選択され、ポリイミド樹脂であることが好ましい。難燃性のポリイミド樹脂としては、ソマール（株）製のスピクセリア（登録商標）、宇部興産（株）製のユピア（登録商標）、東洋紡（株）製のバイロマックス（登録商標）等を用いることができる。難燃性のポリイミド樹脂は、溶剤可溶性ポリイミドであってもよい。難燃性の高い絶縁性層１２，１３をポリイミドフィルムから構成する場合、例えば炭素数が３個以上の脂肪族ユニットを芳香族ユニット間に有せず、芳香族ユニット間が単結合又は炭素数が２個未満の脂肪族ユニットにより連結された、難燃性のポリイミド材料を用いることが好ましい。炭素数が２個未満の脂肪族ユニットが、炭素原子を含まないエーテル結合（−Ｏ−）等の連結基であってもよい。
【００３６】
積層体１５をＦＰＣ等に貼り合わせたときに最外層となる第１の絶縁性層１２は、難燃性樹脂を含有することが好ましい。第１の絶縁性層１２が、樹脂成分として難燃性樹脂のみを含有してもよい。第１の絶縁性層１２が、高延伸性樹脂を含有しなくてもよい。第１の絶縁性層１２が、難燃性樹脂と高延伸性樹脂を含有してもよい。難燃性樹脂は、高延伸性樹脂より難燃性が高い樹脂であることが好ましい。
【００３７】
（難燃剤）
積層体１５の難燃性をより良好にするため、一方又は両方の絶縁性層１２，１３が、難燃剤を含有することができる。難燃剤としては、金属水酸化物系、アンチモン系、赤燐系等の無機系難燃剤、ハロゲン系（塩素系、臭素系など）、リン系、グアニジン系等の有機系難燃剤が挙げられる。ポリイミド等の絶縁性樹脂との分散性に優れる点では、リン系、臭素系等の有機系難燃剤が好ましい。リン系難燃剤としては、脂肪族リン酸エステル、芳香族リン酸エステル、芳香族縮合リン酸エステル、ビスフェノールリン酸エステル、含ハロゲンリン酸エステル、含ハロゲン縮合リン酸エステル、ホスファゼン化合物等が挙げられる。
【００３８】
難燃剤が樹脂と反応しない添加型の難燃剤である場合、難燃剤の添加量によっては、絶縁性層１２，１３の引張伸度が低下するおそれがある。このため、積層体１５をＦＰＣ等に貼り合わせたときに最外層となる第１の絶縁性層１２が難燃剤を含有し、第２の絶縁性層１３が、第１の絶縁性層１２より低濃度の難燃剤を含むか、又は、第２の絶縁性層１３が難燃剤を含まないことが好ましい。また、第１の絶縁性層１２が塗布により形成される場合は、追従性の観点から、第１の絶縁性層１２の厚みが、第２の絶縁性層１３の厚みより薄いことが好ましい。第１の絶縁性層１２の厚みとしては、０．５〜５μｍが好ましく、１〜４μｍがさらに好ましい。第２の絶縁性層１３の厚みとしては、１〜１０μｍが好ましく、２〜１０μｍであることが更に好ましい。
【００３９】
絶縁性層１２，１３に含まれる樹脂と難燃剤との比率は適宜設定できる。第１の絶縁性層１２では、第１の絶縁性層１２中に含有される素材の合計を１００重量％としたとき、難燃剤の割合が６０重量％以下であることが好ましい。第１の絶縁性層１２が難燃剤を含有しなくてもよく、含有する場合の難燃剤の割合は５重量％以上６０重量％以下であることが好ましく、５重量％以上３０重量％以下であることがさらに好ましい。
第２の絶縁性層１３では、第２の絶縁性層１３中に含有される素材の合計を１００重量％としたとき、難燃剤の割合が下限を５重量％以上とすることができ、上限は６０重量％以下であることが好ましく、３０重量％以下であることがさらに好ましい。第２の絶縁性層１３が難燃剤を含有しなくてもよく、含有する場合の難燃剤の割合は下限を５重量％以上とすることができ、上限は６０重量％以下であることが好ましく、３０重量％以下がさらに好ましい。難燃剤が絶縁性層の厚み方向に濃度分布を有してもよい。
第１の絶縁性層１２と第２の絶縁性層１３との間は、樹脂や添加剤の組成等の相違により界面を示す場合もあり、組成等の連続的な変化により、明瞭な界面を示さない場合もある。樹脂成分の効果として、伸度と難燃性を損ねない程度に、フィラー等の添加剤を絶縁性層１２，１３に用いてもよい。
【００４０】
（熱硬化性接着剤層）
カバーレイフィルム１０の積層体１５をＦＰＣに貼り合わせるために用いられる接着剤層として、熱硬化性接着剤層１４が好ましい。熱硬化性接着剤層１４に使用される熱硬化性接着剤は、電気絶縁性の接着剤層であればよく、具体例として、アクリル系接着剤、ポリウレタン系接着剤、エポキシ系接着剤、ゴム系接着剤、シリコーン系接着剤等の、一般的に使用されている熱硬化型接着剤が挙げられる。さらに、リン系、臭素系等の難燃剤などを混ぜて難燃性を持たせた熱硬化型接着剤が好適に使用されるが、特に限定されない。ポリウレタンの原料となるポリオール化合物又はポリイソシアネート化合物としてリン含有の化合物を用いて、樹脂の分子構造中にリンを含有するポリウレタン樹脂を、熱硬化性接着剤として用いることもできる。熱硬化性接着剤層１４が、ポリウレタン樹脂とエポキシ樹脂とを含有することが好ましく、ポリウレタン樹脂が、リン含有ポリウレタン樹脂であることがより好ましい。
【００４１】
熱硬化性接着剤層１４の厚みは、例えば１〜８μｍが好ましい。熱硬化性接着剤層１４は、例えば塗布により形成することができる。
熱硬化性接着剤層１４の接着力は、特に制限を受けないが、その測定方法はＪＩＳ−Ｃ−６４７１「フレキシブルプリント配線板用銅張積層板試験方法」の８．１．１の方法Ａ（９０°方向引きはがし）で、５〜３０Ｎ／インチの範囲が好適である。接着力が５Ｎ／インチ未満では、例えば、ＦＰＣに貼り合わせた積層体１５が熱や屈曲で剥がれたり浮いたりする場合がある。
【００４２】
熱硬化性接着剤層１４は、常温で感圧接着性を示す粘着剤ではなく、加熱加圧により接着性を示す接着剤層であると、繰り返しの屈曲に対して接着力が低下しにくくなり好ましい。ＦＰＣに対する加熱加圧接着の条件は、特に限定されるものではないが、例えば温度を１６０℃、加圧力を４．５ＭＰａとして６０分間熱プレスする条件が例示できる。
積層体１５をＦＰＣに対して加熱加圧する際、あらかじめ支持体フィルム１１が積層体１５から剥離除去されていてもよい。また、支持体フィルム１１が積層体１５に積層されたまま、ＦＰＣに対して加熱加圧することも可能である。この場合は、ＦＰＣに対する加熱加圧接着の処理後に、支持体フィルム１１を積層体１５から剥離除去してもよい。
【００４３】
（アンカー層）
積層体１５の基材となる絶縁性層１２，１３と、熱硬化性接着剤層１４との間の密着力を向上するため、第２の絶縁性層１３と熱硬化性接着剤層１４との間に、アンカー層（図示せず）を設けてもよい。アンカー層は、熱硬化性接着剤層１４の加熱加圧による接着温度が１５０〜２５０℃であっても耐えられるために、耐熱性に優れた接着剤を用いることが好ましい。また、絶縁性層１２，１３及び熱硬化性接着剤層１４に対する接着力に優れているアンカー層が好ましい。なお、密着力が十分な場合は、アンカー層を省略して、第２の絶縁性層１３と熱硬化性接着剤層１４とが直接接していてもよい。
【００４４】
アンカー層に用いられる接着性樹脂組成物としては、好ましくは、ポリエステル樹脂、ポリウレタン樹脂、（メタ）アクリル樹脂、ポリエチレン樹脂、ポリスチレン樹脂、ポリアミド樹脂などの熱可塑性樹脂が用いられる。また、エポキシ樹脂、アミノ樹脂、ポリイミド樹脂、（メタ）アクリル樹脂などの熱硬化型であってもよい。
アンカー層の接着性樹脂組成物として特に好ましいのは、エポキシ基を有するポリエステル系樹脂組成物を架橋させる接着性樹脂組成物や、ポリウレタン系樹脂に硬化剤としてエポキシ樹脂を混ぜた接着性樹脂組成物である。このため、アンカー層は、ポリイミドフィルム等の薄膜からなる絶縁性層１２，１３よりも、硬い物性を有している。エポキシ基を有するポリエステル系樹脂組成物は、特に限定されるものではないが、例えば１分子に２個以上のエポキシ基を有するエポキシ樹脂（その未硬化樹脂）と、１分子に２個以上のカルボキシル基を有する多価カルボン酸との反応等により得ることができる。エポキシ基を有するポリエステル系樹脂組成物の架橋は、エポキシ基と反応するエポキシ樹脂用の架橋剤を用いることができる。
【００４５】
アンカー層の厚みは、０．０５〜１μｍ程度が好ましく、この程度の厚みであれば、熱硬化性接着剤層１４との充分な密着力が得られる。アンカー層の厚みが、０．０５μｍ以下の場合は、絶縁性層１２，１３と熱硬化性接着剤層１４との密着力が低下する恐れがある。また、アンカー層の厚みが１μｍを超えても、絶縁性層１２，１３と熱硬化性接着剤層１４との密着力の増加には効果がなく、積層体１５の厚みやコストが増大するので好ましくない。アンカー層は、例えば塗布により形成することができる。
【００４６】
（光吸収剤）
ＦＰＣに貼り合わせた状態で積層体１５に遮光性を付与し、または意匠性を向上させるため、積層体１５を構成するいずれかの層に、光吸収材を含んでいてもよい。この目的で光吸収材を含むことができる層は、絶縁性層１２，１３の一方又は両方、熱硬化性接着剤層１４、または絶縁性層１２，１３と熱硬化性接着剤層１４との間に設けることのできる任意の層であり、例えば、絶縁性層１２，１３、例えば、熱硬化性接着剤層１４、アンカー層等の少なくともいずれかの、１層又は２層以上が挙げられる。熱硬化性接着剤層１４が光吸収剤を含有してもよく、溶剤可溶性ポリイミドから構成される絶縁性層１２，１３が光吸収剤を含有してもよい。光吸収剤を含む層（光吸収層）が、絶縁性層１２，１３または熱硬化性接着剤層１４の少なくともいずれか一層以上を兼ねる場合、別に光吸収層を積層した場合に比べて、積層体１５の厚み増加を抑制できるので好ましい。
【００４７】
光吸収剤としては、非導電性カーボンブラック、黒鉛、アニリンブラック、シアニンブラック、チタンブラック、黒色酸化鉄、酸化クロム、酸化マンガンからなる群より選択される１種以上の黒色顔料又は着色顔料が挙げられる。光吸収剤の種類や配合量等は、光吸収層が電気絶縁性を保つように選択されることが好ましい。
黒色顔料又は着色顔料からなる光吸収材は、いずれかの層中に０．１〜３０重量％で含有させるのが好ましい。黒色顔料又は着色顔料は、ＳＥＭ観察による一次粒子の平均粒径が０．０２〜０．１μｍ程度であることが好ましい。光吸収層の厚みは、光吸収材の微粒子が表出しないよう、光吸収剤の粒径より厚いことが好ましい。
支持体フィルム１１を除いた、積層体１５の光透過率は、５％以下が好ましい。光透過率としては、可視光線透過率、全光線透過率等が挙げられる。
【００４８】
光透過率を効果的に低下させ、遮光性を向上させるためには、光吸収材の中でも、カーボンブラックなどの黒色顔料が好ましい。黒色顔料としては、シリカ粒子などを黒の色材に浸漬させて表層部のみを黒色にしてもよいし、黒色の着色樹脂などから形成して全体にわたって黒色からなるようにしてもよい。また、黒色顔料は、真黒以外に灰色、黒っぽい茶色、又は黒っぽい緑色などの黒色に近似した色を呈する粒子を含み、光を反射しにくい暗色であれば使用することができる。
【００４９】
（剥離フィルム）
カバーレイフィルム１０は、熱硬化性接着剤層１４を保護するため、熱硬化性接着剤層１４の上に剥離フィルム１９を貼り合わせることができる。剥離フィルム１９の基材としては、例えば、ポリエチレンテレフタレート、ポリブチレンテレフタレート、ポリエチレンナフタレート等のポリエステルフィルム、ポリプロピレンやポリエチレン等のポリオレフィンフィルムが挙げられる。これらの基材フィルムに、アミノアルキッド樹脂やシリコーン樹脂等の剥離剤を塗布した後、加熱乾燥することにより、剥離処理が施される。本実施形態のカバーレイフィルム１０は、剥離フィルム１９を除去した状態で、ＦＰＣに貼り合わされるので、この剥離剤には、シリコーン樹脂を使用しないことが望ましい。なぜならシリコーン樹脂を剥離剤として用いると、剥離フィルム１９の表面に接触した熱硬化性接着剤層１４の表面に、シリコーン樹脂の一部が移行し、熱硬化性接着剤層１４の接着力を弱める恐れがあるためである。
剥離フィルム１９の厚みは、ＦＰＣに被覆して使用する際の積層体１５の全体の厚みからは除外されるので、特に限定されないが、通常１２〜１５０μｍ程度である。
【００５０】
（カバーレイフィルム）
本実施形態のカバーレイフィルム１０は、繰り返しての屈曲動作を受けるＦＰＣに貼り合わせて使用することが可能な、屈曲特性に優れたカバーレイフィルムとして好適に用いることができる。また、本実施形態のカバーレイフィルムを貼り合わせたＦＰＣは、携帯電話、ノート型パソコン、携帯端末、などの各種の電子機器に使用することができる。
本実施形態のカバーレイフィルム１０の製造方法としては、支持体フィルム１１の上に、絶縁性層１２，１３と熱硬化性接着剤層１４を、支持体フィルム１１に近い側から順次材料の塗布により積層する方法が挙げられる。更に、上述したように、熱硬化性接着剤層１４の上に、剥離フィルム１９を貼り合わせてもよい。
本実施形態のカバーレイフィルム１０は、ＦＰＣが屈曲動作をする際には、積層体１５の状態でＦＰＣに貼り合わせて使用されることが好ましい。ここで、積層体１５とは、カバーレイフィルム１０が剥離フィルム１９を有する場合には、カバーレイフィルム１０から支持体フィルム１１及び剥離フィルム１９を除いた積層体であり、カバーレイフィルム１０が剥離フィルム１９を有しない場合には、支持体フィルム１１を除いた積層体である。積層体１５は、上述したアンカー層、光吸収層などを含んでもよい。
積層体１５の全体の厚みは、３０μｍ以下が好ましく、１５μｍ以下が更に好ましく、例えば５〜１５μｍ、１２μｍ以下が挙げられる。積層体１５の引張伸度は、１００％以上が好ましく、１５０％以上又は１５０％以下であってもよい。
【実施例】
【００５１】
以下、実施例をもって本発明を具体的に説明する。
【００５２】
（実施例１）
片面に剥離処理を施した、厚みが５０μｍのポリエチレンテレフタレート（ＰＥＴ）フィルムを、支持体フィルム１１として用いた。
支持体フィルム１１の片面に、難燃性ポリイミド樹脂（脂肪族ユニットを含まないポリイミド樹脂）からなり、リン系難燃剤を含まない溶剤可溶性ポリイミド樹脂の塗布液を、乾燥後の厚みが１μｍになるように流延塗布、乾燥させて、第１の絶縁性層１２を形成した。
第１の絶縁性層１２の上に、高延伸性ポリイミド樹脂（ジアミンの中に脂肪族ユニットとして（ＣＨ２ＣＨ２ＣＨ２ＣＨ２−Ｏ−）１０を含むポリイミド樹脂）からなり、難燃剤を含まず、乾燥後の引張伸度が１７０％の溶剤可溶性ポリイミド樹脂の塗布液を、乾燥後の厚みが３μｍになるように流延塗布、乾燥させて、第２の絶縁性層１３を形成した。
第２の絶縁性層１３の上に、リン含有ポリウレタン樹脂溶液（東洋紡製：ＵＲ３５７５）１００重量部に多官能エポキシ樹脂（東洋紡製：ＨＹ−３０）２．４重量部、フュームドシリカ（日本アエロジル製：Ｒ９７２）４．７重量部を順次加えて撹拌してできた熱硬化性接着剤を、乾燥後の厚みが８μｍとなるように塗布、乾燥させて、熱硬化性接着剤層１４を形成し、実施例１のカバーレイフィルムを得た。
【００５３】
（実施例２，３）
第１の絶縁性層１２に含まれるポリイミド樹脂を、前記高延伸性ポリイミド樹脂及び前記難燃性ポリイミド樹脂の併用とし、樹脂の重量比を、実施例２では２０：８０、実施例３では５０：５０にする以外は、実施例１と同様にして、実施例２，３のカバーレイフィルムを得た。
【００５４】
（実施例４）
第２の絶縁性層１３を形成するための塗布液を、樹脂１００重量部に対して２０重量部のリン系難燃剤を含む溶剤可溶性ポリイミド樹脂の塗布液とする以外は、実施例３と同様にして、実施例４のカバーレイフィルムを得た。
（実施例５）
第１の絶縁性層１２を形成するための塗布液を、リン系難燃剤を含む溶剤可溶性ポリイミド樹脂の塗布液とする以外は、実施例４と同様にして、実施例５のカバーレイフィルムを得た。
【００５５】
（実施例６）
第１の絶縁性層１２に含まれるポリイミド樹脂を、前記高延伸性ポリイミド樹脂及び前記難燃性ポリイミド樹脂の併用とし、樹脂の重量比を、８０：２０にする以外は、実施例１と同様にして、実施例６のカバーレイフィルムを得た。
（実施例７）
第１の絶縁性層１２の厚みを２μｍ、第２の絶縁性層１３の厚みを５μｍ、熱硬化性接着剤層１４の厚みを１５μｍにする以外は、実施例３と同様にして、実施例７のカバーレイフィルムを得た。
（実施例８）
第１の絶縁性層１２の厚みを３μｍ、第２の絶縁性層１３の厚みを１μｍにする以外は、実施例３と同様にして、実施例８のカバーレイフィルムを得た。
【００５６】
（比較例１）
第１の絶縁性層１２に含まれるポリイミド樹脂を、前記高延伸性ポリイミド樹脂とする以外は、実施例１と同様にして、比較例１のカバーレイフィルムを得た。
（比較例２）
第１の絶縁性層１２の膜厚を４μｍとし、第２の絶縁性層１３を積層しなかった以外は、実施例１と同様にして、比較例２のカバーレイフィルムを得た。
【００５７】
（引張伸度の測定方法）
ＩＰＣ−ＴＭ−６５０  ２．４．１９に基づき、サンプルサイズを１５ｍｍ幅、チャック間距離を１００ｍｍ、測定速度を５０ｍｍ／ｍｉｎで測定した（サンプル数Ｎ＝５で測定を行い、その平均値を取った）。
積層体の引張伸度は、支持体フィルムを除いた積層体をサンプルとして測定した。
第２の絶縁性層の引張伸度は、支持体フィルムと同様な剥離フィルムの片面に、第２の絶縁性層を形成するための塗布液を塗布し、乾燥後に剥離フィルムを剥離除去して得られた第２の絶縁性層の単体をサンプルとして測定した。
【００５８】
（追従性の評価方法）
厚みが１２．５μｍのポリイミドフィルム上に、厚み７５μｍ、Ｌ／Ｓ＝７５μｍ／７５μｍの銅配線パタンを形成したテストパタンに、カバーレイフィルムの熱硬化接着剤面を重ね、温度１４０℃、速度１ｍ／ｍｉｎで熱ラミネートによりラミネートした。支持体フィルム１１を剥離した後、１６０℃、４．５ＭＰａ、６５分の条件で熱プレスして、追従性の評価サンプルを得た。
得られたサンプルの断面を観察し、配線パタンに非常に良く追従し、且つ外観が良好な場合は「◎」、配線パタンに良く追従しており、外観がおおむね良好な場合は「○」、配線パタンに良く追従しているが配線エッジが薄くなっている場合は「△」、追従せずに配線パタンから浮いてしまっている場合や配線エッジ部分の塗膜が切れてしまっている場合を「×」とした。
【００５９】
（難燃性の評価方法）
得られたカバーレイフィルムを、厚みが１２．５μｍのポリイミドフィルムに前述の方法（追従性の評価方法を参照）で熱プレスし、難燃性の評価用サンプルを得た。ＵＬ−９４の薄手材料垂直燃焼試験（ＡＳＴＭ  Ｄ４８０４）の方法に従って難燃性を評価し、炎が上がらないような難燃をする場合は「◎」、標線までの燃焼がない難燃をする場合は「○」、標線程度までの燃焼を示す場合は「△」、標線以上まで燃焼してしまい難燃性を有しない場合は「×」とした。
【００６０】
（試験結果）
実施例１〜８、及び比較例１について、上記の評価方法にて、カバーレイフィルムの評価を行い、得られた評価結果を表１に示した。
「第１の絶縁性層」の欄で、「比率」は、高延伸性ポリイミド樹脂及び難燃性ポリイミド樹脂の比率を意味する。「有無」は、難燃剤の有無を意味する。実施例５における難燃剤の割合は３０重量％とした。「第２の絶縁性層」の欄で、「重量部」は、樹脂１００重量部に対する難燃剤の重量部を意味する。「ＰＩ１」は、実施例１の第２の絶縁性層で用いた高延伸性ポリイミド樹脂を意味し、「ＰＩ２」は、実施例１の第１の絶縁性層で用いた難燃性ポリイミド樹脂を意味する。
「熱接着性接着剤層」の材料の欄で、「ＰＵ１」は、実施例１で用いた難燃性ポリウレタンを含む熱接着性接着剤を意味する。
積層体の厚みは、支持体フィルムを除いたカバーレイフィルム全体の厚みを意味し、「合計の厚み」は、支持体フィルムを含むカバーレイフィルム全体の厚みを意味する。
なお、絶縁性層１２，１３に難燃剤を添加する場合のリン系難燃剤としては、伏見製薬所製の商品名ＦＰ−１１０（ホスファゼン系難燃剤）を用いた。
【００６１】
【表１】
2018157056.tif 000003
【００６２】
表１に示した評価結果によれば、積層体の引張伸度が１００％以上の場合、追従性が良好になることがわかる。すなわち、比較例２のように、積層体の引張伸度が低い場合、段差に対する追従性が悪化した。第２の絶縁性層の引張伸度が低い場合、積層体の引張伸度も低下する傾向が見られた。
【００６３】
また、第１の絶縁性層に難燃性樹脂を用いず、第２の絶縁性層に難燃剤を添加していない比較例１では、熱硬化性接着剤層に難燃性を持たせた熱硬化型接着剤を用いたものの、支持体フィルムを剥離したサンプルにおいて最外層となる第１の絶縁性層の難燃性が低いため、積層体全体としても難燃性が悪化した。
【符号の説明】
【００６４】
１０…カバーレイフィルム、１１…支持体フィルム、１２…第１の絶縁性層、１３…第２の絶縁性層、１４…熱硬化性接着剤層、１５…積層体、１９…剥離フィルム。
【図１】
2018157056.tif 000004